(57)【特許請求の範囲】
【請求項１】
（ａ）水、または、水と、プロピレングリコール、グリセリン、ジプロピレングリコール、ポリプロピレングリコール、アミド、尿素、置換された尿素、カルボン酸及びその塩、有機スルフィド、有機スルホキシド、スルホン類、ケトン、Ｎ−メチルピロリジノン、２−ピロリジノン、シクロヘキシルピロリドン、スルホキシド、ラクトン、高分子電解質、イミダゾール、およびベタインからなる群より選択される少なくとも一つとの混合物からなる水性の液体ビヒクル、（ｂ）着色剤、（ｃ）次式のポリマー
【化１】
0004790099.tif 000013
（ここで、ｍ、ｎ、ｘ及びｙはそれぞれ繰返しモノマー単位の数を示す整数であり、ｘ：ｙの比は１０：９０〜９０：１０である）、
（ｄ）１５００〜４００００の重量平均分子量を有する樹脂を含む樹脂乳剤、（ｅ）０重量％または０．０００１重量％〜４重量％の殺菌剤、（ｆ）０重量％〜１重量％のｐＨ制御剤、及び（ｇ）分子量が１８５００である次式のポリエチレンオキシド／ビスフェノールＡポリマー
【化２】
0004790099.tif 000014
からなるインク組成物をインクジェット印刷装置に組み込み、インク滴を画像パターンで記録シート上に噴射させることを含むインクジェット印刷プロセス。
【請求項２】
前記（ａ）水または水性の液体ビヒクルが、水と、スルホランと、２−ピロリジノンとの混合物からなる水性の液体ビヒクルである、請求項１記載のインクジェット印刷プロセス。
【発明の詳細な説明】
【０００１】
【発明の属する技術分野】
本発明は改良されたインクジェット印刷に関する。更に詳細には、本発明はインクジェット印刷プロセスにおいて優れた性能を示す水性インク組成物に関する。本発明の１つの実施例は、水、着色剤、及び次式のポリマーを含むインク組成物をインクジェット印刷装置に組み込み、インク滴を画像パターンで記録シート上へ噴射させることを含むプロセスに関する。
【０００２】
【化２】
0004790099.tif 000002
【０００３】
ここで、ｍ、ｎ、ｘ及びｙはそれぞれ繰返しモノマー単位の数を示す整数であり、ｘ：ｙの比は約１０：９０乃至約９０：１０である。
【０００４】
【従来の技術】
インクジェット印刷は、印刷される基体の幅よりも小さい幅を有するプリントヘッドを用いて行われることが多い。プリントヘッドは、一般に基体上を進行方向に横切って一つのスワースを印刷し、次に基体が進行方向に対して垂直もしくは横断方向に進められる。これにより、プリントヘッドが再び基体を横切って進んで既に印刷されたスワースに隣接した別のスワースを印刷することができる。ステッチ斑（stitch mottle ）は、印刷プロセス中にスワースが接するところで不均一な未印刷領域（例えば、白色紙に印刷する場合には白色に見える）が発生する場合に、インクジェット印刷で観察される現象である。印刷プロセスの間、インクは、インクが乾燥する前にステッチ／スワースエッジ又はラインから”後退(pull back) ”するように思われ、この結果、特にベタ画像領域において、スワースに平行な方向に画像を横切って走る未印刷（例えば、白色紙上では白い）ラインのように見える不均一な画像及び画像欠陥がもたらされる。問題は、インクに顔料着色剤が用いられる場合に特に顕著である。インクジェット印刷プロセスでしばしば遭遇するもう１つの問題は、ウェットスミア（wet smear ）である。ウェットスミアは、湿った親指を画像を横切ってこすりつけたり、先端がフェルトのマーカーを画像を横切ってこすりつけた場合など、湿ったかつ力学的、摩耗的な物理的接触の動作にさらされたときに画像がスミアリングを示す場合に発生する。インクジェット印刷プロセスでしばしば遭遇する更にもう１つの問題は、特に基体が普通紙である場合、基体に印刷された画像のエッジの乱れ（中間周波数のラインエッジノイズ（mid-frequency line edge noise ）、ＭＦＬＥＮと称される）である。
【０００５】
従って、既知の組成物及びプロセスはその意図された目的のためには適切であるが、改良されたインク組成物がなお必要とされている。更に、インクジェット印刷プロセスで使用される場合にステッチ斑の減少を示すインク組成物が必要とされている。また更に、インクジェット印刷プロセスで使用される場合にステッチ斑の減少を示す顔料着色剤を含むインク組成物が必要とされている。更には、画像を形成するために基体へ適用された場合にウェットスミアの減少を示すインク組成物が必要とされている。また、インクジェット印刷プロセスで使用される場合にウェットスミアの減少を示すインク組成物が必要である。更に、インクジェット印刷プロセスで使用される場合にスミアの減少を示す顔料着色剤を含むインク組成物が必要である。更には、インクジェット印刷プロセスで使用される場合にエッジの乱れ（ＭＦＬＥＮ）の減少を示すインク組成物が必要である。
【０００６】
【発明が解決しようとする課題】
本発明の目的は、上記の利点を有する組成物及びプロセスを提供することである。
【０００７】
【課題を解決するための手段】
本発明のこれらの及び他の目的（又はその特定の実施例）は、水、着色剤及び次式のポリマーを含むインク組成物をインクジェット印刷装置に組み込み、インク滴を画像パターンで記録シート上へ噴射させることを含むプロセスを提供することによって達成することができる。
【０００８】
【化３】
0004790099.tif 000003
【０００９】
ここで、ｍ、ｎ、ｘ及びｙはそれぞれ繰返しモノマー単位の数を示す整数であり、ｘ：ｙの比は約１０：９０乃至約９０：１０である。本発明のもう一つの実施例は、インクジェット印刷においてステッチ斑を減少させるためのプロセスに関し、同プロセスは、（ａ）水と、着色剤と、ステッチ斑を減少させる上で有効な量の次式のポリマーとを含むインクをインクジェット印刷装置に組み込み、（ｂ）第１スワース（列）において第１の組のインク滴を画像パターンで記録シート上へ噴射させ、（ｃ）第１スワースに隣接する第２スワースにおいて第２の組のインク滴を画像パターンで記録シート上へ噴射させることを含む。このプロセスでは、第１スワースと第２スワースの間のステッチ斑が減少される。
【００１０】
【化４】
0004790099.tif 000004
【００１１】
ここで、ｍ、ｎ、ｘ及びｙはそれぞれ繰返しモノマー単位の数を示す整数であり、ｘ：ｙの比は、約１０：９０乃至約９０：１０である。また本発明のもう１つの実施例は、（ａ）水、着色剤、及び次式のポリマーを含むインクをインクジェット印刷装置に組み込み、（ｂ）インク滴を画像パターンで記録シート上へ噴射させることを含む、インクジェット印刷でのウェットスミアを減少させるためのプロセスに関する。前記ポリマーは、基体上のインクのウェットスミアリングを減少させるのに有効な量でインク中に存在する。
【００１２】
【化５】
0004790099.tif 000005
【００１３】
ここで、ｍ、ｎ、ｘ及びｙはそれぞれ繰返しモノマー単位の数を示す整数であり、ｘ：ｙの比は約１０：９０乃至約９０：１０である。本発明の更にもう１つの実施例は、（ａ）水、着色剤、及び次式のポリマーを含むインクをインクジェット印刷装置に組み込み、（ｂ）画像を形成するためにインク滴を画像パターンで記録シート上に噴射させることを含む、インクジェット印刷でエッジの乱れを減少させるためのプロセスに関する。前記ポリマーは、基体上のインク画像のエッジの乱れを減少させるのに有効な量でインク中に存在する。
【００１４】
【化６】
0004790099.tif 000006
【００１５】
ここで、ｍ、ｎ、ｘ及びｙはそれぞれ繰返しモノマー単位の数を示す整数であり、ｘ：ｙの比は約１０：９０乃至約９０：１０である。
【００１６】
【発明の実施の形態】
本発明のインクは水性の液体ビヒクルを含む。液体ビヒクルは水だけから成っていてもよいが、水と、エチレングリコール、プロピレングリコール、ジエチレングリコール、グリセリン、ジプロピレングリコール、ポリエチレングリコール、ポリプロピレングリコール、アミド、エーテル、尿素、置換された尿素、エーテル、カルボン酸及びその塩、エステル、アルコール、有機スルフィド、有機スルホキシド、スルホン類（スルホラン等）、アルコール誘導体、カルビトール、ブチルカルビトール、セルソルブ、トリプロピレングリコールモノメチルエーテル、エーテル誘導体、アミノアルコール、ケトン、Ｎ−メチルピロリジノン、２−ピロリジノン、シクロヘキシルピロリドン、ヒドロキシエーテル、アミド、スルホキシド、ラクトン、高分子電解質、メチルスルホニルエタノール、イミダゾール、ベタイン、及び他の水溶性又は水に混和可能な材料、並びにその混合物のような水溶性又は水に混和可能な有機成分と、の混合物を含むこともできる。
【００１７】
また本発明のためのインクは着色剤も含む。第１のインク用の着色剤は染料又は顔料のどちらでもよい。アニオン染料、カチオン染料、非イオン染料、及び両性イオン染料等を含む適切な又は所望の染料はどれも第１のインクで使用できる。染料は、典型的にはインクの約０．０５乃至約１５重量パーセント、好ましくはインクの約０．１乃至約１０重量パーセント、より好ましくはインクの約１乃至約５重量パーセントの所望量又は有効量でインク組成物中に存在するが、量はこれらの範囲外であってもよい。
【００１８】
本発明のインクとして適切な顔料の例には、チャネルブラック、ファーネスブラック、及びランプブラック等の種々のカーボンブラックが含まれる。着色顔料には、赤、緑、青、茶、マゼンタ、シアン及び黄色の粒子、並びにその混合物が含まれる。液体ビヒクル中の粒子の安定なコロイド懸濁を可能にし、インクがサーマルインクジェットプリンタで使用される場合にインクチャネルの詰まりを防止するために、顔料粒子サイズはできるだけ小さいのが好ましい。好ましい平均粒径は、一般的には約０．００１乃至約５ミクロンであり、更に好ましくは約０．１乃至約１ミクロンであるが、粒子サイズはこれらの範囲外でもよい。本発明のインク組成物中では、顔料は、所望される着色度を達成するのに有効な量であれば、どんな量で存在してもよい。典型的には、顔料はインクの約０．１乃至約８重量パーセント、好ましくはインクの約２乃至約７重量パーセントの量で存在するが、量はこれらの範囲外でもよい。
【００１９】
１つの実施例では、顔料粒子は樹脂乳剤との組み合わせで存在し、樹脂乳剤は顔料粒子のための結合剤の役割を果たす。樹脂乳剤は、典型的には、アクリル酸又はメタクリル酸等のオレフィン酸と、アクリル酸メチル、メタクリル酸メチル、アクリル酸エチル、メタクリル酸エチル、アクリル酸プロピル、メタクリル酸プロピル、アクリル酸ブチル、メタクリル酸ブチル、アクリル酸ペンチル、メタクリル酸ペンチル、アクリル酸ヘキシル、メタクリル酸ヘキシル、アクリル酸ヘプチル、メタクリル酸ヘプチル、アクリル酸オクチル、メタクリル酸オクチル、、アクリル酸ノニル、メタクリル酸ノニル、アクリル酸デシル、メタクリル酸デシル、アクリル酸ラウリル、メタクリル酸ラウリル、アクリル酸ステアリル、メタクリル酸ステアリル、アクリル酸ドデシル、メタクリル酸ドデシル、アクリル酸ベンジル、メタクリル酸ベンジル、アクリル酸ポリエチレングリコール、メタクリル酸ポリエチレングリコール、アクリル酸ポリオキシアルキレン、又はメタクリル酸ポリオキシアルキレン等のオレフィンのアクリル酸エステル又はメタクリル酸エステルと、の水中での重合から誘導される樹脂粒子及び可溶性樹脂を含む。典型的なアクリル酸ポリオキシアルキレン及びメタクリル酸ポリオキシアルキレンには、次の一般式を有するものが含まれる。
【００２０】
【化７】
0004790099.tif 000007
【００２１】
ここで、Ｒは水素原子又は典型的には１乃至約６個の炭素原子を有するアルキル基である。ｎは繰返しモノマー単位の数を示す数であり、典型的には２乃至約１００である。
【００２２】
樹脂は、典型的には、約１０００乃至約１５０００グラム／モルの数平均分子量及び約１５００乃至約４００００の重量平均分子量を有するが、分子量の値はこれらの範囲外でもよい。樹脂粒子は、典型的には、約３０乃至約３００ナノメートルの平均粒径を有するが、平均粒径はこの範囲外でもよい。樹脂乳剤は、典型的には約６０乃至約９９重量パーセントの樹脂粒子及び約１乃至約４０重量パーセントの可溶性樹脂を含み、好ましくは約９０乃至約９７重量パーセントの樹脂粒子及び約３乃至約１０重量パーセントの可溶性樹脂を含むが、相対量はこれらの範囲外でもよい。樹脂粒子及び可溶性樹脂はいずれも、水中でフリーラジカルタイプのプロセスから生成可能である。この際、モノマーのうちの一方はアクリル酸又はメタクリル酸等のように水溶性であり、他方のモノマーはアクリル酸アルキル又はメタクリル酸アルキル又はアクリル酸（メタクリル酸）ポリオキシアルキレン等のように水への溶解性が低い（例えば、約０．０５乃至約２重量パーセントが水に溶解する）ものである。
【００２３】
フリーラジカル開始剤は、一般的には、過硫酸カリウム又は過硫酸アンモニウム等の過硫酸塩のような乳剤タイプの開始剤である。連鎖移動剤を、樹脂の分子量を調節するため、及び樹脂粒子対可溶性樹脂の比率を調節するために使用できる。適切な連鎖移動剤には、ドデカンチオール等のアルキルチオール、四臭化炭素等のハロゲン化炭化水素、あるいは、好ましくはアルキルチオール及びハロゲン化炭化水素の組み合わせが含まれる。また、アニオン性、カチオン性及び非イオン性界面活性剤を含む界面活性剤も、樹脂乳剤中に組み入れることができる。適切な界面活性剤の例には、ドデシルベンゼンスルホン酸ナトリウム、ポリエチレンオキシド、ポリエチレンオキシドノニルフェニルエーテル、塩化テトラアルキルアンモニウム、及びナフタレンスルホン酸ナトリウム等が含まれ、典型的には樹脂の約０．００５乃至約２０重量パーセント、好ましくは樹脂の約０．１乃至約５重量パーセントの量で存在するが、量はこれらの範囲外でもよい。一般的に、アルケン酸モノマーは樹脂の約５乃至約２０重量部を構成し、アクリル酸（メタクリル酸）オレフィン性アルキルは樹脂の約４０乃至約６０重量部を構成し、メタクリル酸ポリエチレングリコール（すなわちより一般的にはメタクリル酸又はアクリル酸エステルでキャップされた低分子量ポリエチレングリコール）は樹脂の約０乃至約２０重量部を構成する。樹脂粒子及び可溶性樹脂はいずれも同じモノマーから誘導されるが、可溶性樹脂と比較して樹脂粒子中のモノマー含量が異なっていてもよく、更に詳細に言えば、可溶性樹脂の酸モノマーの含量が樹脂粒子のそれよりも高くてよい。
【００２４】
顔料着色剤を分散又は結合させるのに適した樹脂乳剤についての更なる情報は米国特許第５、７６６、８１８号に開示される。
【００２５】
また本発明のインクは、次式のポリマーも含む。
【００２６】
【化８】
0004790099.tif 000008
【００２７】
ここで、ｍ、ｎ、ｘ及びｙはそれぞれ繰返しモノマー単位の数を示す整数である。ｘの値は典型的には約８乃至約６０の範囲であり、好ましくは約１０乃至約５０、更に好ましくは約１２乃至約４５の範囲であるが、ｘの値はこれらの範囲外であってもよい。ｙの値は典型的には約２乃至約２０の範囲であり、好ましくは約３乃至約１８、更に好ましくは約５乃至約１６の範囲であるが、ｙの値はこれらの範囲外でもよい。ｘ：ｙの比率は典型的には約１０：９０乃至約９０：１０であり、好ましくは約１２：８８乃至約８０：２０、更に好ましくは約１４：８６乃至約７５：２５であるが、比率はこれらの範囲外でもよい。ｎの値は典型的には約３乃至約６０の範囲であり、好ましくは約４乃至約４０、更に好ましくは約５乃至約３０の範囲であるが、ｎの値はこれらの範囲外でもよい。ｍの値は典型的には約１０乃至約９８の範囲であり、好ましくは約１５乃至約７０、更に好ましくは約２０乃至約５０の範囲であるが、ｍの値はこれらの範囲外でもよい。ｎ：ｍの比率は典型的には約２：９８乃至約１０：９０であり、好ましくは約３：９７乃至約１５：８５、更に好ましくは約５：９５乃至約２０：８０であるが、比率はこれらの範囲外でもよい。ｘ、ｙ、ｎ及びｍの値は、ポリマーの重量平均分子量が典型的には約１２００乃至約６００００、好ましくは約３０００乃至約５５０００、更に好ましくは約６０００乃至約５００００であるような値であるが、分子量はこれらの範囲外でもよい。上記の式のポリマーは、例えば、ゴールドシュミットケミカル社（Goldschmidt Chemical Corp.）（バージニア州、ホープウェル（Hopewell））から入手できるＴＥＧＯＰＲＥＮ（登録商標）５８８３及び５８８４（上記式を有すると共に、プロピレンオキシドに対するエチレンオキシドの繰返し基の重量比が約７７：２３、ｎ：ｍの比率が約１：６、重量平均分子量が約５００００である）、並びにＴＥＧＯＰＲＥＮ（登録商標）群の他の製品（５８５１、５８６３、５８５２、５８５７等）や、ウィトコ社（Witco Corp. ）（コネチカット州、グリニッジ（Greenwich ））から入手できるＳＩＬＷＥＴ（登録商標）群のいくつかの製品（Ｌ−７２１０、Ｌ−７２２０、Ｌ−７２３０、Ｌ−７００２、Ｌ−７５００、Ｌ−７００１、Ｌ−７２００、Ｌ−７２８０、Ｌ−７０８７等）として市販されている。ポリマーは、典型的にはインクの約０．２乃至約３重量パーセント、好ましくはインクの約０．３乃至約２重量パーセント、更に好ましくはインクの約０．５乃至約１．５重量パーセントの所望量又は有効量でインク中に存在するが、量はこれらの範囲外でもよい。
【００２８】
特定の理論に制限されないが、シロキサン共重合体の存在により顔料の凝集体を印刷基体上で維持しやすくなり、顔料の移動が起こりにくくなるので、ステッチ斑（stitch mottle ）が減少すると考えられる。更に、シロキサン共重合体は印刷基体を被覆し、印刷された画像中に顔料がそれ以上侵入するのを防止するバリヤの提供を助けるので、ステッチ斑が減少すると考えられる。ウェットスミアに関しては、顔料粒子同士の不十分な結合及び顔料粒子の印刷基体への不十分な結合の結果としてインク中の顔料着色剤がウェットスミアを示すと考えられるが、シロキサン共重合体の存在は顔料粒子を印刷基体へ保持するのを助け、これによりウェットスミアが減少されると考えられる。エッジの乱れ及びＭＦＬＥＮに関しては、シロキサンコポリマーの存在が、顔料粒子を印刷基体へ保持するのを助けることによってインクの浸透及び画像の毛羽立ちを減少すると考えられる。
【００２９】
所望であればインクに加えてよい他の添加剤には、インクの約０．０００１乃至約４重量パーセント、好ましくはインクの約０．０１乃至約２．０重量パーセントの量で存在するＤＯＷＩＣＩＬ（登録商標）１５０、２００及び７５、安息香酸塩、ソルビン酸塩、ＰＲＯＸＥＬ（登録商標）ＧＸＬ及びＢＤ２０（ゼネカ（Zeneca）から入手可能）、並びにＰＡＲＡＤＹＭＥ（登録商標）（ゼネカ（Zeneca）から入手可能）等の殺菌剤（biocide ）や、インクの０乃至約１重量パーセント、好ましくはインクの約０．０１乃至約１重量パーセントの量で存在する酸又は塩基、リン酸塩、カルボン酸塩、亜硫酸塩、及びアミン塩等のｐＨ制御剤等が含まれる。
【００３０】
インク組成物は一般的に、サーマルインクジェット印刷プロセスで使用するのに適切な粘度を有する。室温（即ち、約２５℃）では、典型的には、インク粘度は約１０センチポアズ以下であり、好ましくは約１乃至約５センチポアズ、更に好ましくは約１乃至約４センチポアズであるが、粘度はこの範囲外でもよい。
【００３１】
本発明のインク組成物は適切な又は所望のｐＨを有してよい。サーマルインクジェット印刷プロセスのようないくつかの実施例では、典型的なｐＨ値は約３乃至約１１であり、好ましくは約５乃至約１０、更に好ましくは約６乃至約８であるが、ｐＨはこれらの範囲外でもよい。
【００３２】
インクジェット印刷に適したインク組成物は、適切なプロセスによって調製することができる。典型的には、インクは成分を単に混合することによって調製される。１つのプロセスは、インクを得るために、全てのインク成分を共に混合し、混合物を濾過することを必要とする。成分を混合し、所望されるなら加熱し、濾過した後、所望であれば何であれ添加剤を混合物にさらに添加し、均一な混合物が得られるまで典型的には約５乃至約１０分間、適度に振とうしながら室温で混合することによって、インクを調製することができる。あるいは、所望のインク添加剤を、全ての成分を混合し、所望されるなら加熱し、濾過するような所望の手順に従って行われるインク調製プロセスの間に、他のインク成分と混合してもよい。
【００３３】
また本発明は、本発明のインクをインクジェット印刷装置に組み込み、インク滴を画像パターンで記録シート上へ噴射させることを伴うプロセスに関する。１つの好ましい実施例では、印刷装置はサーマルインクジェットプロセスを用い、ノズル中のインクは画像パターンで選択的に加熱され、これによりインク滴が画像パターンで噴射される。もう１つの好ましい実施例では、印刷装置は音響式インクジェットプロセスを用い、インク滴は音響ビームにより画像パターンで噴射される。Ｘｅｒｏｘ（登録商標）４０２４紙、Ｘｅｒｏｘ（登録商標）イメージシリーズ紙、コートランド（Courtland ）４０２４ＤＰ紙、罫線ノート紙、ボンド紙のような普通紙、シャープ社製シリカコート紙、十条紙等のシリカコート紙、透明材料、布、繊維製品、プラスチック、高分子フィルム、金属や木材等の無機基体等を含む適切な基体又は記録シートを使用することができる。好ましい実施例において、上記プロセスは多孔性又はインク吸収性の基体（普通紙等）上への印刷を伴う。
【００３４】
比較例Ａ  
黒色のインクジェットインク組成物は、２２重量パーセントのスルホラン（ＢＡＳＦから入手可能）と、６重量パーセントの２−ピロリジノン（アルドリッチケミカル社（Aldrich Chemical Co.）から入手可能）と、０．０５重量パーセントの分子量が１８５００の次式のポリエチレンオキシド／ビスフェノールＡポリマー（ポリサイエンセズ（Polysciences）から入手可能）と、水と、を混合することによって調製された。均一な混合物を得るために、成分は約５乃至１０分間攪拌された。
【００３５】
【化９】
0004790099.tif 000009
【００３６】
樹脂を含むアクリル樹脂乳剤は、２３．６重量パーセントのメタクリル酸と、５５．４重量パーセントのメタクリル酸ベンジルと、２１重量パーセントのメタクリル酸ポリエチレングリコール（Ｍw ＝２４６）と、３重量パーセントのドデカンチオールと、１重量パーセントの四臭化炭素と、から誘導された。機械式攪拌装置が備えつけられた１リットルのケトルに、２４０グラムの水と、１．８グラムのドデシルベンゼンスルホン酸ナトリウム（ロダカル（Rhodacal）Ｄｓ−１０としてローヌ−プーランから入手可能）と、２グラムのトリトン（Triton）Ｘ−１００（アルキルフェノキシポリエタノール、アルドリッチケミカル社から入手可能）と、が注入され、混合物は約１００回転／分で２時間攪拌された。次にこの溶液へ１．８グラムの過硫酸アンモニウムが添加され、その後、２８．３グラムのメタクリル酸と、６６．５グラムのメタクリル酸ベンジルと、２５．２グラムのメタクリル酸ポリエチレングリコール（Ｍw ＝２４６）と、３．６グラムのドデカンチオールと、１．２グラムの四臭化炭素と、を含む混合物が添加された。混合物は８０℃で６時間加熱された。その後、樹脂乳剤は室温に冷却され、サンプル（約１０グラム）は凍結乾燥され、ＧＰＣにより分析された。樹脂の数平均分子量は約２０５８０、重量平均分子量は約８１９３であり、多分散性は２．５であった。
【００３７】
液体ビヒクル混合物には、約１．４８パーセント固体当量のアクリル樹脂乳剤を含む溶液が一滴ずつ添加され、混合物は約５分間攪拌された。得られた混合物は、２．５重量パーセントのキャボジェット（Cabojet ）３００カーボンブラック着色剤（キャボット社（Cabot Corporation）から入手可能）を含む溶液へ添加された。インク混合物は５乃至約１０分間攪拌され、次に１ミクロンのガラス繊維フィルタによって濾過された。
【００３８】
比較例Ｂ  
黒色インクジェットインク組成物は、２９．９５重量パーセントのスルホラン（ＢＡＳＦから入手可能）と、６重量パーセントの２−ピロリジノン（アルドリッチケミカル社から得られる）と、０．０５重量パーセントの分子量が１８５００の次式のポリエチレンオキシド／ビスフェノールＡポリマー（ポリサイエンセズから得られる）と、水と、を混合することによって調製された。均一な混合物を得るために、成分は約５乃至１０分間攪拌された。
【００３９】
【化１０】
0004790099.tif 000010
【００４０】
比較例Ａに記載されたように調製されたアクリル樹脂乳剤約１．４８パーセント固体当量が、液体ビヒクル混合物へ一滴ずつ添加され、約５分間攪拌された。得られた混合物は、３．３４重量パーセントのキャボジェット３００カーボンブラック着色剤（キャボット社から入手可能）を含む溶液へ添加された。インク混合物は５乃至約１０分間攪拌され、次に１ミクロンのガラス繊維フィルタにより濾過された。
【００４１】
実験例Ｉ  
黒色インクジェットインク組成物は、２２重量パーセントのスルホラン（ＢＡＳＦから入手可能）と、６重量パーセントの２−ピロリジノン（アルドリッチケミカル社から入手可能）と、０．０５重量パーセントの分子量が１８５００のポリエチレンオキシド／ビスフェノールＡポリマー（ポリサイエンセズから入手可能）と、水と、を混合することによって調製された。均一な混合物を得るために、成分は約５乃至１０分間攪拌された。１重量パーセントのポリシロキサン−ポリエーテル共重合体のテゴプレン（Tegopren）５８８４（ゴールドシュミットから入手可能）が混合物へ添加され、均一な混合物を得るために約１０分間攪拌された。比較例Ａに記載されたように調製されたアクリル樹脂乳剤約１．４８パーセント固体当量が、液体ビヒクル混合物へ一滴ずつ添加され、約５分間攪拌された。得られた混合物は、２．５重量パーセントのキャボジェット３００カーボンブラック着色剤（キャボット社）を含む溶液へ添加された。インク混合物は５乃至約１０分間攪拌され、次に１ミクロンのガラス繊維フィルタにより濾過された。
【００４２】
実験例ＩＩ  
黒色インクジェットインク組成物は、２２重量パーセントのスルホラン（ＢＡＳＦから入手可能）と、６重量パーセントの２−ピロリジノン（アルドリッチケミカル社から入手可能）と、０．０５重量パーセントの分子量が１８５００のポリエチレンオキシド／ビスフェノールＡポリマー（ポリサイエンセズから入手可能）と、水と、を混合することによって調製された。均一な混合物を得るために、成分は約５乃至１０分間攪拌された。１重量パーセントのポリシロキサン−ポリエーテル共重合体のテゴプレン５８８４（ゴールドシュミットから入手可能）が混合物へ添加され、均一な混合物を得るために約１０分間攪拌された。得られた混合物は、２．５重量パーセントのキャボジェット３００カーボンブラック着色剤（キャボット社から入手可能）を含む溶液へ添加された。インク混合物は５乃至約１０分間攪拌され、次に１ミクロンのガラス繊維フィルタにより濾過された。
【００４３】
実験例ＩＩＩ  
黒色インクジェットインク組成物は、２２重量パーセントのスルホラン（ＢＡＳＦから入手可能）と、６重量パーセントの２−ピロリジノン（アルドリッチケミカル社から入手可能）と、０．０５重量パーセントの分子量が１８５００のポリエチレンオキシド／ビスフェノールＡポリマー（ポリサイエンセズから入手可能）と、水と、を混合することによって調製された。均一な混合物を得るために、成分は約５乃至１０分間攪拌された。その後、０．５４重量パーセントのポリシロキサン−ポリエーテル共重合体のテゴプレン５８８４（ゴールドシュミットから入手可能）が混合物へ添加され、均一な混合物を得るために約１０分間攪拌された。比較例Ａに記載されたように調製されたアクリル樹脂乳剤約０．５０パーセント固体当量が、液体ビヒクル混合物へ一滴ずつ添加され、約５分間攪拌された。得られた混合物は、２．６５重量パーセントのキャボジェット３００カーボンブラック着色剤（キャボット社から入手可能）を含む溶液へ添加された。インク混合物は５乃至約１０分間攪拌され、次に１ミクロンのガラス繊維フィルタにより濾過された。
【００４４】
実験例ＩＶ  
黒色インクジェットインク組成物は、２９．９５重量パーセントのスルホラン（ＢＡＳＦから入手可能）と、６重量パーセントの２−ピロリジノン（アルドリッチケミカル社から入手可能）と、０．０５重量パーセントの分子量が１８５００のポリエチレンオキシド／ビスフェノールＡポリマー（ポリサイエンセズから入手可能）と、水と、を混合することによって調製された。均一な混合物を得るために成分は約５乃至１０分間攪拌された。１重量パーセントのポリシロキサン−ポリエーテル共重合体のテゴプレン５８８４（ゴールドシュミットから入手可能）が混合物へ添加され、均一な混合物を得るために約１０分間攪拌された。比較例Ａに記載されたように調製されたアクリル樹脂乳剤約０．６８パーセント固体当量が、液体ビヒクル混合物へ一滴ずつ添加され、約５分間攪拌された。得られた混合物は、３．３４重量パーセントのキャボジェット３００カーボンブラック着色剤（キャボット社から入手可能）を含む溶液へ添加された。インク混合物は５乃至約１０分間攪拌され、次に１ミクロンのガラス繊維フィルタにより濾過された。
【００４５】
実験例Ｖ  
黒色インクジェットインク組成物は、２９．９５重量パーセントのスルホラン（ＢＡＳＦから入手可能）と、６重量パーセントの２−ピロリジノン（アルドリッチケミカル社から入手可能）と、０．０５重量パーセントの分子量が１８５００のポリエチレンオキシド／ビスフェノールＡポリマー（ポリサイエンセズから入手可能）と、水と、を混合することによって調製された。均一な混合物を得るために成分は約５乃至１０分間攪拌された。１重量パーセントのポリシロキサン−ポリエーテル共重合体のテゴプレン５８８４（ゴールドシュミットから入手可能）が混合物へ添加され、均一な混合物を得るために約１０分間攪拌された。得られた混合物が、３．３４重量パーセントのキャボジェット３００カーボンブラック着色剤（キャボット社から入手可能）を含む溶液へ添加された。インク混合物は５乃至約１０分間攪拌され、次に１ミクロンのガラス繊維フィルタにより濾過された。
【００４６】
実験例ＶＩ  
黒色インクジェットインク組成物は、２９．９５重量パーセントのスルホラン（ＢＡＳＦから入手可能）と、６重量パーセントの２−ピロリジノン（アルドリッチケミカル社から入手可能）と、０．０５重量パーセントの分子量が１８５００のポリエチレンオキシド／ビスフェノールＡポリマー（ポリサイエンセズから入手可能）と、水と、を混合することによって調製された。均一な混合物を得るために成分は約５乃至１０分間攪拌された。１重量パーセントのポリシロキサン−ポリエーテル共重合体のテゴプレン５８５１（ゴールドシュミットから入手可能）が混合物へ添加され、均一な混合物を得るために約１０分間攪拌された。比較例Ａに記載されたように調製されたアクリル樹脂乳剤約０．６８パーセント固体当量は、液体ビヒクル混合物へ一滴ずつ添加され、約５分間攪拌された。得られた混合物は、３．３４重量パーセントのキャボジェット３００カーボンブラック着色剤（キャボット社から入手可能）を含む溶液へ添加された。インク混合物は５乃至約１０分間攪拌され、次に１ミクロンのガラス繊維フィルタにより濾過された。
【００４７】
実験例ＶＩＩ  
黒色インクジェットインク組成物は、２９．９５重量パーセントのスルホラン（ＢＡＳＦから入手可能）と、６重量パーセントの２−ピロリジノン（アルドリッチケミカル社から入手可能）と、０．０５重量パーセントの分子量が１８５００のポリエチレンオキシド／ビスフェノールＡポリマー（ポリサイエンセズから入手可能）と、水と、を混合することによって調製された。均一な混合物を得るために成分は約５乃至１０分間攪拌された。１重量パーセントのポリシロキサン−ポリエーテル共重合体のテゴプレン５８６３（ゴールドシュミットから入手可能）が混合物へ添加され、均一な混合物を得るために約１０分間攪拌された。比較例Ａに記載されたように調製されたアクリル樹脂乳剤約０．６８パーセント固体当量が、液体ビヒクル混合物へ一滴ずつ添加され、約５分間攪拌された。得られた混合物は、３．３４重量パーセントのキャボジェット３００カーボンブラック着色剤（キャボット社から入手可能）を含む溶液へ添加された。インク混合物は５乃至約１０分間攪拌され、次に１ミクロンのガラス繊維フィルタにより濾過された。
【００４８】
実験例ＶＩＩＩ  
黒色インクジェットインク組成物は、２９．９５重量パーセントのスルホラン（ＢＡＳＦから入手可能）と、６重量パーセントの２−ピロリジノン（アルドリッチケミカル社から入手可能）と、０．０５重量パーセントの分子量が１８５００のポリエチレンオキシド／ビスフェノールＡポリマー（ポリサイエンセズから入手可能）と、水と、を混合することによって調製された。均一な混合物を得るために成分は約５乃至１０分間攪拌された。１重量パーセントのポリシロキサン−ポリエーテル共重合体のシルウェット（Silwet）Ｌ７２３０（ＯＳＩグループ、ウィトコ社から入手可能）が混合物へ添加され、均一な混合物を得るために約１０分間攪拌された。比較例Ａに記載されたように調製されたアクリル樹脂乳剤約０．６８パーセント固体当量が、液体ビヒクル混合物へ一滴ずつ添加され、約５分間攪拌された。得られた混合物は、３．３４重量パーセントのキャボジェット３００カーボンブラック着色剤（キャボット社から入手可能）を含む溶液へ添加された。インク混合物は５乃至約１０分間攪拌された。
【００４９】
実験例ＩＸ  
比較例Ａ及びＢ並びに実験例Ｉ〜実験例ＶＩＩＩで調製されたインク組成物の特性は次のようにして評価された。
【００５０】
Ａ）物理的特性：
インクの粘度はブルックフィールドモデル（Brookfield Model）ＤＶ−１１粘度計を用いて２５℃で測定された。
【００５１】
インクの表面張力は、クラスモデル（Kruss model ）Ｋ１０Ｔプレート張力計を用いて２５℃で測定された。
【００５２】
ｐＨは、コーニングモデル（Corning mode）３４５ｐＨメータを用いて２５℃で測定された。
【００５３】
Ｂ）光学濃度：
インクが清浄なヒューレット−パッカード５１６４５Ａカートリッジに充填された。画像がヒューレット−パッカード８５０Ｃインクジェットプリンタによってゼロックスコートランド４０２４ＤＰ紙及びゼロックスイメージシリーズ（Xerox Images Series）ＬＸ紙上に印刷された。印刷された画像の光学濃度は、Ｘ−ライト（X-Rite）濃度計によって測定された。
【００５４】
Ｃ）耐ウェットスミア性：
画像の品質及び永久保存性の１つの尺度は、印刷された画像のウェットスミアに対する耐性である。ウェットスミアの評価は、湿式かつ力学的、摩擦的な物理的接触の動作（濡れた親指を画像を横切るようにこすりつける、「ウェットサムテスト」等）によってどの程度スミアリングされやすいかに関して画像の永久保存性を測定するように構成された。ウェットスミアテストのために使用されたテストパターンは、長さ５０ミリメートル及び太さ１．２ミリメートルの特定インクの２２本のラインセットであり、ラインは６ミリメートルの距離だけ離れていた。インクは清浄なＨＰ５１６４５Ａカートリッジに充填された。一連の鉛直ラインを含む画像は、ＨＰ８５０ＣインクジェットプリンタによってゼロックスイメージシリーズＬＸ紙上に印刷された。このパターンは印刷された後、ウェットスミア試験の前に特定の時間だけ（例えば１日、ただし４日以内である）”老化”された。フェルト芯〔ドライマークプロダクツマーケット（Dri Mark Products Market）のパーツ：フィラー（パーツ＃６００Ｆ）及びワイドチゼルチップニブ（Wide Chisel Tip Nib ）（パーツ＃６００Ｎ）〕は蒸留水で予め湿らされ、ウェットスミア試験装置のペンに挿入された。このアセンブリは次に、１００グラムの質量負荷で白いプラスチック片の表面に接触するまで降下された。次にペンはテスト原稿上のラインパターンを横切る動作に設定された。このプロセスは、未使用のフェルトペンを用いてテストパターンの異なる部分を横切って繰り返された。用紙は次に取り出され、スミアリングされた領域（ラインの間）の光学濃度が濃度計（Ｘ−ライト（Rite）４２８又は同等品）を用いて測定された。光学濃度は、ウェットスミア経路に沿って少なくとも４つの位置（第１及び第２のウェットスミアスワースについて、原稿上の第６、第１０、第１４及び第１８番目のバンドのすぐ後のスワースの中間で）で測定された。８つの測定値からスミア転写領域の平均ＯＤが記録され、バックグラウンドのＯＤが差し引かれて、「スミアＯＤ」、平均スミア（マイナスバックグラウンド）がもたらされた。
【００５５】
Ｄ）ステッチ斑（Stitch Mottle ）：
インクが清浄なカートリッジに充満された。シングルパスモード印刷のベタパッチ画像が、ＨＰ８５０ＣインクジェットプリンタによってゼロックスイメージシリーズＬＸ紙上に印刷された。プリントヘッドは標準のプリンタ手順によって調整された。ステッチ斑は、ベタ領域パッチの第１スワース（列）及び第２スワースの界面で観察された。１−５の段階付け方式が各印刷毎に与えられた。ここで、１は劣悪であり、スワース間に完全に白い空間を示した。３はステッチ領域のグラデーションを表し、ベタ領域の残りの部分よりもまだらな又は明るい濃度を示した。５は優良であり、ステッチラインの完全な被覆を示し、ベタ領域内の目に見える差異は最少であった。
【００５６】
Ｅ）ＭＦＬＥＮ：
インクが清浄なカートリッジに充填された。水平ラインを有する画像がＨＰ８５５ＣインクジェットプリンタによってゼロックスイメージシリーズＬＸ紙上に印刷された。高解像度カメラによってラインエッジの乱れが測定され、ラインの中間周波数ノイズを測定するためにソフトウェアが使用された。低い値はシャープなラインを示し、高い値はラインの毛羽立ちを示した。
【００５７】
【表１】
0004790099.tif 000011
【００５８】
【表２】
0004790099.tif 000012